ДЕГИДРИРОВАНИЕ АЛКАНОЛОВ ДЛЯ УВЕЛИЧЕНИЯ ВЫХОДА АРОМАТИЧЕСКИХ ВЕЩЕСТВ

1. Способ конверсии алканолов в ароматические углеводороды, включающий:
воздействие на алканольный исходный материал катализатора дегидрирования при температуре дегидрирования и давлении дегидрирования с получением водорода и оксигенатного компонента и
воздействие на оксигенатный компонент катализатора конверсии оксигенатов при температуре конверсии оксигенатов и давлении конверсии оксигенатов с получением ароматических углеводородов.
2. Способ по п. 1, отличающийся тем, что оксигенатный компонент имеет соотношение водорода к полезному углероду менее 1,9.
3. Способ по п. 1, отличающийся тем, что оксигенатный компонент имеет соотношение водорода к полезному углероду от 1,0 до 1,8.
4. Способ по п. 1, отличающийся тем, что более 40% углерода в алканольном исходном материале содержится в ароматических углеводородах.
5. Способ по п. 1, отличающийся тем, что более 45% углерода в алканольном исходном материале содержится в ароматических углеводородах.
6. Способ по п. 1, отличающийся тем, что часть алканольного исходного материала имеет возраст менее чем приблизительно 100 лет, что рассчитано из концентрации углерода 14 алканольного исходного материала.
7. Способ по п. 1, отличающийся тем, что алканольный исходный материал содержит первичный спирт.
8. Способ по п. 7, отличающийся тем, что алканольный исходный материал содержит этанол.
9. Способ по п. 1, отличающийся тем, что алканол содержит н-бутанол.
10. Способ по п. 1, отличающийся тем, что оксигенатный компонент содержит карбоновую кислоту, альдегид и сложный эфир.
11. Способ по п. 1, отличающийся тем, что оксигенатный компонент содержит карбоновую кислоту и сложный эфир.
12. Способ по п. 1, отличающийся тем, что оксигенатный компонент содержит альдегид.
13. Способ по п. 1, отличающийся тем, что катализатор дегидрирования содержит металл, выбранный из группы, состоящей из Cu, Ru, Ag, CuCr, CuZn, Co, меди Ренея, алюмината меди-цинка, их сплавов и их комбинаций.
14. Способ по п. 1, отличающийся тем, что катализатор дегидрирования дополнительно содержит подложку.
15. Способ по п. 14, отличающийся тем, что подложка содержит материал, выбранный из группы, состоящей из оксида алюминия, диоксида кремния, диоксида кремния-оксида алюминия, диоксида титана, углерода, диоксида циркония, алюмината цинка и их смесей.
16. Способ по п. 14, отличающийся тем, что катализатор дегидрирования содержит Cu на подложке из диоксида кремния.
17. Способ по п. 1, отличающийся тем, что температура дегидрирования составляет от приблизительно 80°C до 500°C.
18. Способ по п. 1, отличающийся тем, что давление дегидрирования находится в диапазоне от ниже атмосферного давления до приблизительно 1000 фунтов/кв. дюйм.
19. Способ по п. 1, отличающийся тем, что катализатор конверсии оксигенатов содержит цеолит.
20. Способ по п. 19, отличающийся тем, что катализатор конверсии оксигенатов представляет собой ZSM-5.
21. Способ по п. 19, отличающийся тем, что катализатор конверсии оксигенатов модифицируют материалом, выбранным из группы, состоящей из фосфора, галлия, цинка, никеля, вольфрама и их смесей.
22. Способ по п. 19, отличающийся тем, что катализатор конверсии оксигенатов содержит связующее, выбранное из группы, состоящей из оксида алюминия, диоксида кремния, диоксида кремния-оксида алюминия, диоксида титана, диоксида циркония, фосфата алюминия и их смесей.
23. Способ по п. 1, отличающийся тем, что температура конверсии оксигенатов составляет от приблизительно 250°C до 550°C.
24. Способ по п. 1, отличающийся тем, что давление конверсии оксигенатов находится в диапазоне от ниже атмосферного давления до приблизительно 1000 фунтов/кв. дюйм.
25. Способ по п. 1, отличающийся тем, что катализатор дегидрирования и катализатор конверсии оксигенатов объединяют в многофункциональный катализатор дегидрирования/конверсии оксигенатов.
26. Способ конверсии насыщенных кислородом соединений в ароматические углеводороды, включающий:
воздействие на исходный материал, содержащий первый оксигенатный компонент, катализатора дегидрирования при температуре дегидрирования и давлении дегидрирования с получением водорода и второго оксигенатного компонента и
воздействие на второй оксигенатный компонент катализатора конверсии оксигенатов при температуре конверсии оксигенатов и давлении конверсии оксигенатов с получением ароматических углеводородов.
27. Способ конверсии этанола в ароматические углеводороды, включающий:
воздействие на этанольный исходный материал катализатора дегидрирования при температуре дегидрирования и давлении дегидрирования с получением реакционного потока, содержащего ацетальдегид, уксусную кислоту и этилацетат; и
воздействие на реакционный поток катализатора конверсии оксигенатов при температуре конверсии оксигенатов и давлении конверсии оксигенатов с получением ароматических углеводородов.
28. Способ конверсии алканолов в ароматические углеводороды, включающий:
воздействие на алканольный исходный материал катализатора дегидрирования при температуре дегидрирования и давлении дегидрирования с получением водорода и оксигенатного компонента;
разделение оксигенатного компонента на первый поток оксигенатов и второй поток оксигенатов;
воздействие на первый поток оксигенатов катализатора конверсии оксигенатов при температуре конверсии оксигенатов и давлении конверсии оксигенатов с получением ароматических углеводородов и
воздействие на второй поток оксигенатов катализатора дегидрирования при температуре дегидрирования и давлении дегидрирования с получением водорода и дополнительного оксигенатного компонента.